(57)【要約】【課題】室内光源でも効率が優れた可視光線応答型光触媒材を提供すること。【解決手段】空隙を含む多孔性の第１の金属酸化物膜、及び前記空隙の内部に形成された第２の金属粒子または第２の金属酸化物粒子を含む光触媒材、前記光触媒材の製造方法及び前記光触媒材を用いた光触媒装置が提供される。【選択図】図１
2015521104.tif 000002
【特許請求の範囲】
【請求項１】
空隙を含む多孔性の第１の金属酸化物膜；及び
前記空隙の内部に形成された第２の金属粒子または第２の金属酸化物粒子；
を含むことを特徴とする光触媒材。
【請求項２】
３８０ｎｍ〜７８０ｎｍの波長範囲の可視光線に対して活性を有する、請求項１に記載の光触媒材。
【請求項３】
前記第１の金属酸化物膜は、平均直径が２０ｎｍ〜１００ｎｍの第１の金属酸化物粒子を含む、請求項１に記載の光触媒材。
【請求項４】
前記第２の金属粒子及び前記第２の金属酸化物粒子の平均直径がそれぞれ１ｎｍ〜１０ｎｍである、請求項１に記載の光触媒材。
【請求項５】
前記多孔性の第１の金属酸化物膜の厚さは３０ｎｍ〜１００ｎｍである、請求項１に記載の光触媒材。
【請求項６】
前記第１の金属酸化物膜に含まれた第１の金属酸化物は、酸化チタン、酸化タングステン、酸化亜鉛、酸化ニオビウム及びこれらの組み合わせから選ばれた少なくとも一つを含む、請求項１に記載の光触媒材。
【請求項７】
前記第２の金属粒子及び前記第２の金属酸化物粒子の第２の金属は、タングステン、クロム、バナジウム、モリブデナム、銅、鉄、コバルト、マンガン、ニッケル、白金、金、セリウム、カドミウム、亜鉛、マグネシウム、カルシウム、ストロンチウム、バリウム、ラジウム及びこれらの組み合わせから選ばれた少なくとも一つの金属を含む、請求項１に記載の光触媒材。
【請求項８】
前記光触媒材は、前記第２の金属粒子と第２の金属酸化物粒子の重量の総和に対して、前記多孔性の第１の金属酸化物膜を０．１：９９．９〜１：９９の重量比で含む、請求項１に記載の光触媒材。
【請求項９】
多孔性の第１の金属酸化物膜を成膜するステップ；
前記第１の金属酸化物膜を第２の金属の前駆体溶液に浸漬させた後、前記多孔性の第１の金属酸化物膜の内部空隙に前記第２の金属の前駆体溶液を浸透させるステップ；及び
前記第２の金属の前駆体溶液を内部空隙に含有した前記多孔性の第１の金属酸化物膜に光を照射し、前記第２の金属の還元によって前記多孔性の第１の金属酸化物膜の内部空隙に前記第２の金属の粒子を形成するステップ；
を含むことを特徴とする光触媒材の製造方法。
【請求項１０】
前記光照射は、ＵＶ照射によって行われる、請求項９に記載の光触媒材の製造方法。
【請求項１１】
前記第１の金属酸化物膜は、第１の金属酸化物前駆体を用いるゾルゲル法によって基板上に成膜される、または、第１の金属酸化物粉末、バインダー及び溶媒を含むスラリーを基板に塗布して成膜される、請求項９に記載の光触媒材の製造方法。
【請求項１２】
前記第１の金属酸化物膜が第１の金属酸化物前駆体を用いるゾルゲル法によって基板上に成膜された後、または、第１の金属酸化物粉末及び溶媒を含むスラリーを塗布して成膜された後、熱処理ステップをさらに行い、結晶性を有する前記第１の金属酸化物膜を形成する、または、前記第１の金属酸化物膜内の前記バインダーを除去する、請求項９に記載の光触媒材の製造方法。
【請求項１３】
前記熱処理ステップは、１℃／ｍｉｎ〜２℃／ｍｉｎの昇温速度で行われる、請求項１２に記載の光触媒材の製造方法。
【請求項１４】
前記空隙の内部に第２の金属粒子が形成された多孔性の前記第１の金属酸化物膜を熱処理し、前記第２の金属粒子の少なくとも一部を酸化させることによって第２の金属酸化物を生成するステップをさらに含む、請求項９に記載の光触媒材の製造方法。
【請求項１５】
前記熱処理ステップは、１℃／ｍｉｎ〜２℃／ｍｉｎの昇温速度で行われる、請求項１４に記載の光触媒材の製造方法。
【請求項１６】
請求項１から請求項８のいずれか１項による光触媒材を含むことを特徴とする光触媒装置。
【請求項１７】
空気清浄、脱臭または抗菌の用途に適用される、請求項１６に記載の光触媒装置。
【発明の詳細な説明】
【技術分野】
【０００１】
本発明は、光触媒材、その製造方法及び光触媒装置に関する。
【背景技術】
【０００２】
代表的な光触媒物質であるＴｉＯ2は、耐久性、耐磨耗性に優れ、安全且つ無毒な物質であって、価格が安いという長所を有する一方、バンドギャップエネルギーが大きいため紫外線波長以下の光のみを吸収することができ、外装材ではない室内に適用する際に限界を有する。
【０００３】
このような側面で、室内への適用を目的として可視光線を吸収できる可視光に対して活性を有する触媒に対する研究が多く進められてきた。しかし、数多くの研究事例において一貫した傾向を見出しにくく、特に、実際の居住条件で性能が検証された結果を見出しにくい。
【発明の概要】
【発明が解決しようとする課題】
【０００４】
本発明の一具体例では、室内光源でも効率が優れた可視光線応答型光触媒材を提供しようとする。
【０００５】
本発明の他の具体例では、前記光触媒材を製造する方法を提供しようとする。
【０００６】
本発明の更に他の具体例では、前記光触媒材を用いた光触媒装置を提供しようとする。
【課題を解決するための手段】
【０００７】
本発明の一具体例では、空隙を含む多孔性の第１の金属酸化物膜、及び前記空隙の内部に形成された第２の金属粒子または第２の金属酸化物粒子を含む光触媒材を提供する。
【０００８】
前記光触媒材は、３８０ｎｍ〜７８０ｎｍの波長範囲の可視光線に対して活性を有してもよい。
【０００９】
前記第２の金属粒子及び前記第２の金属酸化物粒子の平均直径は、それぞれ約１ｎｍ〜約１０ｎｍであってもよい。
【００１０】
前記多孔性の第１の金属酸化物膜の厚さは、約３０ｎｍ〜約１００ｎｍであってもよい。
【００１１】
前記第１の金属酸化物膜に含まれた第１の金属酸化物は、酸化チタン、酸化タングステン、酸化亜鉛、酸化ニオビオム及びこれらの組み合わせから選ばれた少なくとも一つを含んでもよい。
【００１２】
前記第２の金属粒子及び前記第２の金属酸化物粒子の第２の金属は、タングステン、クロム、バナジウム、モリブデナム、銅、鉄、コバルト、マンガン、ニッケル、白金、金、セリウム、カドミウム、亜鉛、マグネシウム、カルシウム、ストロンチウム、バリウム、ラジウム及びこれらの組み合わせから選ばれた少なくとも一つの金属を含んでもよい。
【００１３】
前記光触媒材は、前記第２の金属粒子と第２の金属酸化物粒子の重量の総和に対して、前記多孔性の第１の金属酸化膜を約０．１：９９．９〜約１：９９の重量比で含んでもよい。
【００１４】
本発明の他の具体例において、多孔性の第１の金属酸化物膜を成膜するステップ；前記第１の金属酸化物膜を第２の金属の前駆体溶液に浸漬させた後、前記多孔性の第１の金属酸化物膜の内部空隙に前記第２の金属の前駆体溶液を浸透させるステップ；及び前記第２の金属の前駆体溶液を内部空隙に含有した前記多孔性の第１の金属酸化物膜に光を照射し、前記第２の金属の還元によって前記多孔性の第１の金属酸化物膜の内部空隙に前記第２の金属の粒子を形成するステップ；を含む光触媒材の製造方法を提供する。
【００１５】
前記光照射は、ＵＶ照射によって行われてもよい。
【００１６】
前記第１の金属酸化物膜は、第１の金属酸化物前駆体を用いるゾルゲル法によって基板上に成膜されたり、または、第１の金属酸化物粉末、バインダー及び溶媒を含むスラリーを基板に塗布して成膜されたりしてもよい。
【００１７】
前記第１の金属酸化物膜が第１の金属酸化物前駆体を用いるゾルゲル法によって基板上に成膜された後、または、第１の金属酸化物粉末、バインダー及び溶媒を含むスラリーを塗布して成膜された後、熱処理ステップをさらに行い、結晶性を有する前記第１の金属酸化物膜を形成したり、または、前記第１の金属酸化物膜内の前記バインダーを除去したりしてもよい。
【００１８】
前記空隙の内部に第２の金属粒子が形成された多孔性の前記第１の金属酸化物膜を熱処理し、前記第２の金属粒子の少なくとも一部を酸化させることによって第２の金属酸化物を生成するステップをさらに含んでもよい。
【００１９】
本発明の更に他の具体例において、前記光触媒材を含む光触媒装置を提供する。
【００２０】
前記光触媒装置は、空気清浄、脱臭または抗菌の用途に適用されてもよい。
【発明の効果】
【００２１】
前記光触媒材は、可視光線に応答し、優れた光触媒効率を有する。
【図面の簡単な説明】
【００２２】
【図１】本発明の実施例１で製造された光触媒材のＴＥＭ写真である。
【図２】本発明の実施例２で製造された光触媒材のＴＥＭ写真である。
【図３】本発明の実施例３で製造された光触媒材のＴＥＭ写真である。
【図４】本発明の実施例１で製造された光触媒材の断面のＴＥＭ写真である。
【発明を実施するための形態】
【００２３】
以下、本発明の具体例を詳細に説明する。ただし、これは、例示として提示されるものであって、これによって本発明が制限されることはなく、本発明は、後述する請求項の範疇によって定義されるものに過ぎない。
【００２４】
本発明の一具体例において、空隙を含む多孔性の第１の金属酸化物膜、及び前記空隙の内部に形成された第２の金属粒子または第２の金属酸化物粒子を含む光触媒材を提供する。前記多孔性の第１の金属酸化物膜を形成する第１の金属酸化物としては、光触媒として使用される金属酸化物として公知となっている物質が制限なく使用されてもよい。前記第２の金属粒子または前記第２の金属酸化物粒子の第２の金属としては、前記第１の金属酸化物にドーピングされ、前記光触媒材に可視光線に対する活性を付与できる種類の金属が制限なく使用されてもよい。前記第２の金属は、例えば、転移金属、貴金属などであってもよい。
【００２５】
前記光触媒材は、紫外線のみならず、可視光線に対しても活性を有することができ、可視光線全領域にわたって光を吸収することができる。例えば、前記光触媒材は、約４００ｎｍ波長の可視光線に対して約２０％の吸光度を示し、約５００ｎｍ波長の可視光線に対して約１０％の吸光度を示すように製造されてもよい。
【００２６】
前記光触媒材は、光を吸収して得たエネルギーから生成された電子と正孔がスーパーオキシド陰イオンまたはヒドロキシラジカルなどを生成することによって空気清浄、脱臭、抗菌作用を行える物質である。例えば、前記光触媒材から生成されたスーパーオキシド陰イオンまたはヒドロキシラジカルは、ホルムアルデヒドなどの有害環境物質を分解することができる。一方、前記光触媒材は、可視光線に対して高い吸収率を有し、室内光源でも優れた効率を示すことができるので、別に紫外線供給装置を要しないこともある。
【００２７】
前記第１の金属酸化物膜は、平均直径が約２０ｎｍ〜約１００ｎｍ、具体的に、約２０ｎｍ〜約５０ｎｍ、より具体的に、約２０ｎｍ〜約３０ｎｍである第１の金属酸化物粒子を含んでもよい。 前記第１の金属酸化物粒子を、後述する光触媒材の製造方法によって粒度分布が均一な微細なナノサイズで形成してもよい。前記光触媒材は、前記範囲のサイズを有する第１の金属酸化物粒子を含み、表面積が広く、且つ粒度が均一な光触媒膜を含むことによって反応性を向上させることができる。
【００２８】
前記第２の金属粒子及び前記第２の金属酸化物粒子の平均直径は、約１ｎｍ〜約１０ｎｍ、具体的に、約１ｎｍ〜約５ｎｍであってもよい。前記第２の金属粒子及び前記第２の金属酸化物粒子を、後述する光触媒材の製造方法によって粒度分布が均一なナノサイズで形成してもよい。前記光触媒材が前記第１の金属酸化物膜全体に前記第２の金属粒子及び前記第２の金属酸化物粒子を前記の範囲で均一に含むことによって、可視光線に対する活性効率をより向上させることができる。
【００２９】
また、後述する光触媒材の製造方法によって、前記第２の金属粒子及び前記第２の金属酸化物粒子は、前記多孔性の第１の金属酸化物膜全体の内部の空隙に均一に分散されて分布されてもよい。このように、前記光触媒材は、前記多孔性の第１の金属酸化物膜全体の内部に前記第２の金属粒子及び前記第２の金属酸化物粒子を均一に分散させて分布させることによって、前記光触媒材の可視光線に対する活性効率をより向上させることができる。
【００３０】
前記光触媒材は、前記第２の金属粒子と第２の金属酸化物粒子の重量の総和に対して、前記多孔性の第１の金属酸化物膜を約０．１：９９．９〜約１：９９の重量比で含んでもよい。
【００３１】
前記多孔性の第１の金属酸化物膜の厚さは約３０ｎｍ〜約１００ｎｍであってもよい。
【００３２】
前記第２の金属及び前記第２の金属酸化物の第２の金属は、タングステン、クロム、バナジウム、モリブデナム、銅、鉄、コバルト、マンガン、ニッケル、白金、金、セリウム、カドミウム、亜鉛、マグネシウム、カルシウム、ストロンチウム、バリウム、ラジウム及びこれらの組み合わせから選ばれた少なくとも一つの金属を含んでもよい。
【００３３】
前記第１の金属酸化物膜に含まれた金属酸化物は、酸化チタン、酸化タングステン、酸化亜鉛、酸化ニオビオム及びこれらの組み合わせから選ばれた少なくとも一つを含んでもよい。
【００３４】
本発明の他の具体例において、多孔性の第１の金属酸化物膜を成膜するステップ；前記第１の金属酸化物膜を第２の金属の前駆体溶液に浸漬させた後、前記多孔性の第１の金属酸化物膜の内部空隙に前記第２の金属の前駆体溶液を浸透させるステップ；及び前記第２の金属の前駆体溶液を内部空隙に含有した前記多孔性の第１の金属酸化物膜に光を照射し、前記第２の金属の還元によって前記多孔性の第１の金属酸化物膜の内部空隙に前記第２の金属の粒子を形成するステップ；を含む光触媒材の製造方法を提供する。
【００３５】
前記光触媒材の製造方法によって、上述した光触媒材を製造することができる。
【００３６】
前記多孔性の第１の金属酸化物膜は、例えば、基板上に溶液法で形成してもよい。例えば、前記基板としては、ガラス基板を使用してもよい。
【００３７】
一具体例において、前記多孔性の第１の金属酸化物膜を、第１の金属酸化物前駆体を用いるゾルゲル法によって基板上に成膜してもよい。具体的に、第１の金属酸化物前駆体を含む溶液をゾル形態でコーティングした後、乾燥してゲル状に成膜し、選択的に熱処理ステップを行い、結晶性を有する膜を形成してもよい。例えば、金属アルコキシドなどの前記第１の金属酸化物前駆体、アルコール、酸などを含む溶液を準備した後で加水分解し、脱水、脱アルコールを通じてゾル状態の溶液を得た後、このゾル状態の溶液を平板型基板にコーティングしてもよい。前記ゾルゲル法は、公知の工程条件に従って行われてもよく、特定の条件に制限されない。
【００３８】
他の具体例において、前記第１の金属酸化物膜は、まず、第１の金属酸化物粉末、溶媒、及び選択的にバインダーを含むスラリーを基板に塗布して成膜してもよい。このようなスラリー塗布法による第１の金属酸化物膜を形成する具体的な工程条件も、公知の通り行われてもよく、特定の条件に制限されない。前記バインダーは、第１の金属酸化物を基板上に固定するために使用されるものであって、例えば、高分子樹脂、シラン化合物、無機バインダーなどをバインダーとして使用してもよい。前記スラリーを基板に塗布して成膜した後、選択的に熱処理をさらに行ってもよい。有機バインダーを使用する場合、熱処理遂行時にバインダーが除去されるので、結晶化及び固定が不可能である。このような問題を解決するために、結晶化された第１の金属酸化物粉末を使用して前記熱処理を行わなくてもよく、無機バインダーを使用する場合、結晶化及び固定のために熱処理を行ってもよい。
【００３９】
前記のように、前記第１の金属酸化物膜が第１の金属酸化物前駆体を用いるゾルゲル法によって基板上に成膜された後、または、前記第１の金属酸化物粉末及び溶媒を含むスラリーを塗布して成膜された後、熱処理ステップをさらに行い、結晶性を有する前記第１の金属酸化物膜を形成してもよい。
【００４０】
前記熱処理ステップは、約１℃／ｍｉｎ〜約２℃／ｍｉｎの昇温速度で行ってもよい。前記昇温速度で熱処理することによって、前記第１の金属酸化物膜を、平均直径が約２０ｎｍ〜約３０ｎｍの第１の金属酸化物粒子で形成してもよい。
【００４１】
前記のように成膜して形成された多孔性の第１の金属酸化物膜を第２の金属の前駆体溶液に浸漬させ、前記多孔性の第１の金属酸化物膜の空隙内部に前記第２の金属の前駆体溶液を均一に浸透させる。
【００４２】
続いて、前記第２の金属の前駆体溶液を内部空隙に含有した前記多孔性の第１の金属酸化物膜に光を照射すると、前記第２の金属が還元され、前記多孔性の第１の金属酸化物膜の内部空隙に前記第２の金属の粒子が形成される。
【００４３】
このように、前記第２の金属粒子は、第２の金属の前駆体溶液として膜に形成された第１の金属酸化物にドーピングされるので、前記第１の金属酸化物膜の内部全体に容易に且つ均一に浸透させることができ、また、均一に分散させて分布させることができる。光照射によって形成された第２の金属粒子も、前記第１の金属酸化物膜の内部全体に均一に分散されて分布される。また、前記方法によると、形成される第２の金属粒子のサイズはナノサイズであり、粒度分布が均一になり得る。前記方法で第２の金属粒子を形成することによって、上述したように、前記光触媒材は、可視光線に対する活性効率がより優れる。
【００４４】
前記第２の金属の前駆体溶液に使用可能な第２の金属の前駆体化合物は、光の照射によって励起された電子によって第２の金属に還元される物質であって、第２の金属の前駆体化合物としては、水溶液に溶解される塩化合物が制限なく使用されてもよく、具体的に、第２金属の窒酸塩、硫酸塩、塩化物、臭化物などが使用されてもよい。例えば、Ｃｕ前駆体としては、Ｃｕ（ＮＯ3）2、ＣｕＳＯ4、ＣｕＣｌ2、ＣｕＣｌなどがあり、Ｐｔ前駆体としては、ＰｔＣｌ2、ＰｔＣｌ4、ＰｔＢｒ2、Ｈ2ＰｔＣｌ6、Ｋ2（ＰｔＣｌ4）、Ｐｔ（ＮＨ3）4Ｃｌ2などがあり、Ａｕの前駆体としては、ＡｕＣｌ、ＡｕＢｒ、Ａｕｌ、Ａｕ（ＯＨ）2、ＨＡｕＣｌ4、ＫＡｕＣｌ4、ＫＡｕＢｒ4などがあり、Ｐｄの前駆体としては、（ＣＨ3ＣＯＯ）2Ｐｄ、ＰｄＣｌ2、ＰｄＢｒ2、Ｐｄl2、Ｐｄ（ＯＨ）2、Ｐｄ（ＮＯ3）2、ＰｄＳＯ4などがある。
【００４５】
前記光照射は、具体的に、ＵＶを照射して行ってもよい。前記光照射時の光照射量及び光の照射時間などの工程条件を調節し、前記光触媒材内の前記第２の金属のドーピング量を調節することができる。例えば、第２の金属のドーピング量を増加させるために光照射量を増加させ、光の照射時間を増加させることができる。
【００４６】
前記光触媒材の製造方法は、前記空隙内部に第２の金属粒子が形成された多孔性の前記第１の金属酸化物膜を熱処理し、前記第２の金属粒子の少なくとも一部を酸化させることによって第２の金属酸化物を生成するステップを選択的にさらに含んでもよい。
【００４７】
前記熱処理ステップは、約１℃／ｍｉｎ〜約２℃／ｍｉｎの昇温速度で行ってもよい。前記昇温速度で熱処理し、前記第２の金属粒子及び前記第２の金属酸化物粒子を、それぞれ約１ｎｍ〜約１０ｎｍの平均直径に形成してもよい。
【００４８】
本発明の更に他の具体例において、前記光触媒材を含む光触媒装置を提供する。前記光触媒装置は、例えば、空気清浄、脱臭、抗菌用途の装置として製造してもよい。
【００４９】
以下では、本発明の実施例及び比較例を記載する。下記の実施例は、本発明の一実施例に過ぎず、本発明が下記の実施例に限定されることはない。
【００５０】
（実施例）
実施例１：Ｐｔ／ＴｉＯ2の製造
イソプロピルアルコールを溶媒とし、チタンテトライソプロポキシド１０ｗｔ％溶液を製造する。これを３０分間撹拌した後、濃い窒酸を少量添加して加水分解させた。その後、３０分間の撹拌を通じて脱水、脱アルコールすることによってＴｉＯ2ゾルを製造した。
【００５１】
これをスピンコーターを用いてボロシリケートガラス（ｂｏｒｏｓｉｌｉｃａｔｅ  ｇｌａｓｓ）上にコーティングし、ＴｉＯ2の結晶化のために常温（２５℃）から始めて１℃／ｍｉｎの速度で昇温し、１０時間にわたって６００℃に到逹した後、６００℃に維持しながら１０分間塑性化し、１６５ｍｍ×１６５ｍｍサイズ及び５０ｎｍ厚のＴｉＯ2膜を製造した。前記ＴｉＯ2膜に対して、Ｈ2ＰｔＣｌ6  ０．０１ｗｔ％水溶液に２０ＷのＵＶランプを使用してＵＶを３０分程度照射し、Ｐｔを前記ＴｉＯ2膜内にドーピングした後、常温（２５℃）から始めて１℃／ｍｉｎの速度で昇温し、６００℃に到達した後、１０分間熱処理することによって光触媒材を製作した。
【００５２】
実施例２
３℃／ｍｉｎの昇温速度で熱処理してＴｉＯ2膜を形成した点を除いては、実施例１と同一の方法で光触媒材を製作した。
【００５３】
実施例３
５℃／ｍｉｎの昇温速度で熱処理してＴｉＯ2膜を形成した点を除いては、実施例１と同一の方法で光触媒材を製作した。
【００５４】
Ｐｔドーピング後、３℃／ｍｉｎの昇温速度で熱処理した点を除いては、実施例１と同一の方法で光触媒材を製作した。
【００５５】
実施例５
Ｐｔドーピング後、５℃／ｍｉｎの昇温速度で熱処理した点を除いては、実施例１と同一の方法で光触媒材を製作した。
【００５６】
比較例１
実施例１でＰｔをドーピングする前に得られたＴｉＯ2多孔性膜と同一の方法で光触媒材を製造した。
【００５７】
比較例２
粒子サイズ４０ｎｍ水準のＴｉＯ2ナノ粉末をＨ2ＰｔＣｌ6  ０．０１ｗｔ％水溶液を用いて１ｗｔ％の濃度で分散させることによってＴｉＯ2スラリーを製造した後、これを撹拌しながら紫外線を３０分間照射した。これをろ過または遠心分離し、ＴｉＯ2粒子と余液を分離して乾燥することによってＰｔ／ＴｉＯ2粉末を得た。これを１０ｗｔ％の濃度で水に分散した後、ボロシリケートガラス上に５０ｎｍの厚さでスピンコーティングした。
【００５８】
実験例１
実施例１〜５の光触媒材に対して投射電子顕微鏡（ＴＥＭ）写真を撮影して粒子のサイズを評価し、肉眼でおおよその粒子直径サイズの分布範囲を評価し、これを下記の表１に記載した。
【００５９】
図１、図２及び図３は、それぞれ実施例１、実施例２及び実施例３の光触媒材のＴＥＭ写真である。
【００６０】
図４は、実施例１の光触媒材の断面ＴＥＭ写真であって、図４で第２の金属粒子（Ｐｔ粒子）を確認することができる。
【００６１】
【表１】
2015521104.tif 000003
【００６２】
実験例２
実施例１及び比較例１〜２の光触媒材に対してホルムアルデヒド除去性能を評価した。実施例１及び比較例１〜２で製作された光触媒材を２０Ｌの小型チャンバー（ＡＤＴＥＣ社製品）内に設置した後、０．０８ｐｐｍのホルムアルデヒド濃度を有する清浄空気を１６７ｃｃ／ｍｉｎの流量で持続的に流し、換気回数を０．５回／ｈｒにした。光源としては、１０Ｗの白色蛍光灯を使用し、照度を１０００ｌｕｘに設定した。ホルムアルデヒド除去率は、チャンバーに入る前の濃度とチャンバーを通過した後の濃度を測定して計算した後、これを下記の表２に記載した。濃度は、ＤＮＰＨ（２，４―ｄｉｎｉｔｒｏｐｈｅｎｙｌｈｙｄｒａｚｉｎｅ）カートリッジを用いて１０Ｌに対する量を濃縮し、高性能液体クロマトグラフィー（ＨＰＬＣ、Ａｇｉｌｅｎｔ社製品）で分析した。
【００６３】
【表２】
2015521104.tif 000004
【図１】
2015521104.tif 000005
【図２】
2015521104.tif 000006
【図３】
2015521104.tif 000007
【図４】
2015521104.tif 000008
【国際調査報告】
2015521104.tif 000009
2015521104.tif 000010
2015521104.tif 000011
2015521104.tif 000012
2015521104.tif 000013
2015521104.tif 000014